(57)【要約】      （修正有）【課題】直径が１００マイクロメートル程度以下であり、さらに厚みが２０マイクロメートル以下であり、さらに細胞を内腔に生きたまま導入できるコラーゲンチューブを簡便にかつ再現性良く作製する手法の提供。【解決手段】少なくとも４つの導入口および少なくとも１つの排出口を有する流路構造Ｘに対して、４種類の水溶液Ａ〜Ｄをそれぞれ連続的に導入する方法。流路構造Ｘは、流路構造Ｘに対して水溶液Ａ〜Ｄを連続的に導入した際、流れ方向に垂直な断面Ｓにおいて、水溶液Ｂが水溶液Ａの外周を囲むように配置され、水溶液Ｃが水溶液Ｂの外周に少なくとも部分的に接触するように配置され、水溶液Ｄが水溶液Ｂの外周に対して接触することなく水溶液Ｃの外周に少なくとも部分的に接触するように配置される地点Ｐを少なくとも１か所有しており、水溶液Ｂにはコラーゲンが０．１％以上溶解されており、水溶液Ｄには水溶液Ｂをゲル化する成分が含まれている。【選択図】図２
2019198255.tif 000002
【特許請求の範囲】
【請求項１】
少なくとも４つの導入口および少なくとも１つの排出口を有する流路構造Ｘに対して、４種類の水溶液Ａ〜Ｄをそれぞれ連続的に導入するコラーゲンチューブの作製方法であって、
流路構造Ｘは、
流路構造Ｘに対して水溶液Ａ〜Ｄを連続的に導入した際、流れ方向に垂直な断面Ｓにおいて、水溶液Ｂが水溶液Ａの外周を囲むように配置され、かつ、水溶液Ｃが水溶液Ｂの外周に少なくとも部分的に接触するように配置され、かつ、水溶液Ｄが水溶液Ｂの外周に対して接触することなく水溶液Ｃの外周に少なくとも部分的に接触するように配置される地点Ｐを少なくとも１か所有しており、
さらに、水溶液Ｂにはコラーゲンが０．１％以上溶解されており、
さらに、水溶液Ｄには水溶液Ｂをゲル化する成分が含まれている
コラーゲンチューブの作製方法。
【請求項２】
水溶液Ａには、１ｍＬあたり１０００個以上の細胞が懸濁されている
請求項１に記載のコラーゲンチューブの作製方法。
【請求項３】
前記細胞とは、哺乳動物由来の接着性細胞である
請求項２に記載のコラーゲンチューブの作製方法。
【請求項４】
水溶液ＤのｐＨは、７〜１０の範囲にある
請求項１乃至３のいずれか１項に記載のコラーゲンチューブの作製方法。
【請求項５】
水溶液Ｄは、リン酸イオンを１ｍＭから２００ｍＭの範囲において含有する
請求項１乃至４のいずれか１項に記載のコラーゲンチューブの作製方法。
【請求項６】
水溶液Ａ、水溶液Ｃ、水溶液Ｄのうち少なくともいずれかは、増粘剤を含む
請求項１乃至５のいずれか１項に記載のコラーゲンチューブの作製方法。
【請求項７】
前記増粘剤とは、ポリエチレングリコール、デキストラン、カルボキシメチルセルロース、ポリビニルアルコール、アルギン酸ナトリウム、アルギン酸プロピレングリコール、のうちの少なくとも１つである
請求項６に記載のコラーゲンチューブの作製方法。
【請求項８】
流路構造Ｘの幅・深さ・直径等の値のうち少なくともいずれか一つは、少なくとも部分的に５００マイクロメートル以下である
請求項１乃至７のいずれか１項に記載のコラーゲンチューブの作製方法。
【請求項９】
流路構造Ｘは、少なくとも部分的に、キャピラリー管によって構成されている
請求項１乃至８のいずれか１項に記載のコラーゲンチューブの作製方法。
【請求項１０】
流路構造Ｘは、少なくとも部分的に、微細加工技術を用いて作製されたマイクロ流路構造によって構成されている
請求項１乃至９のいずれか１項に記載のコラーゲンチューブの作製方法。
【請求項１１】
地点Ｐにおける断面Ｓにおいて、水溶液Ｃの幅は少なくとも部分的に５０マイクロメートル以下である
請求項１乃至１０のいずれか１項に記載のコラーゲンチューブの作製方法。
【請求項１２】
得られるコラーゲンチューブの直径は、少なくとも部分的に１００マイクロメートル以下である
請求項１乃至１１のいずれか１項に記載のコラーゲンチューブの作製方法。
【請求項１３】
得られるコラーゲンチューブの膜厚は、少なくとも部分的に２０マイクロメートル以下である
請求項１乃至１２のいずれか１項に記載のコラーゲンチューブの作製方法。
【発明の詳細な説明】
【技術分野】
【０００１】
本発明は、細胞培養のために好適なコラーゲンチューブの作製方法に関する。
【背景技術】
【０００２】
細胞を生体内と同様の３次元的環境において培養する技術は、再生医療、細胞をベースとした薬剤のアッセイ、バイオ人工臓器の開発、細胞生化学研究などの幅広い分野において極めて重要である。３次元環境において細胞を培養することで、長期にわたる細胞機能の維持、生存率の維持、細胞の分化制御、などが可能になることが報告されている。
【０００３】
肝臓を構成する主要な細胞である肝細胞は、薬物の代謝、解毒、タンパク質産生などの重要な役割を担っている。そのため、生体外における肝細胞培養系は、新規薬剤の開発における薬効・毒性評価において特に重要である。また、生体の肝臓機能を代替するバイオ人工肝臓の開発、あるいは臓器再生を目指した肝細胞オルガノイド作製などにおいても不可欠である。
【０００４】
しかしながら、肝細胞を生体外に取り出し、平面的な培養系において培養すると、その機能は急速に失われてしまう。そのため，肝細胞の機能や生存率を維持できる細胞培養系の開発が活発に行われている。
【０００５】
生体内において、肝細胞は、規則的に線形（ひも状）に配置され、かつ、ディッセ腔と呼ばれるコラーゲンなどの細胞外マトリックス成分を含む間隙を介して類洞内皮細胞に取り囲まれている。そのような生体内における肝細胞の微小環境を模倣し、３次元的に培養することで、肝細胞の機能や生存率を維持できるものと期待されている。
【０００６】
このような生体内における肝細胞の特徴を満たす培養手法、つまり、３次元的、かつ線形に細胞を配置する培養手法として、特許文献１に示されるようなハイドロゲルファイバーを用いる培養法、特許文献２および特許文献３に示されるような中空糸を用いる培養法、などが提案されてきた。
【０００７】
さらに、特許文献４に示すように、アルギン酸ハイドロゲルからなるシェルと、コラーゲンからなるコアによって形成された、コア−シェル型のファイバーを作製し、内部において細胞を培養することで、様々な線形の細胞集塊を形成する手法が報告されている。
【０００８】
また、コラーゲンからなる特許文献５および非特許文献１に示されるように、中空糸状の構造であるコラーゲンチューブの作製方法も提案されてきた。
【先行技術文献】
【特許文献】
【０００９】
【特許文献１】特許第５９４５８０２号公報
【特許文献２】特許第３７２５１４７号公報
【特許文献３】特開２０１８−５０４９８号公報
【特許文献４】特許第５６３３０７７号公報
【特許文献５】特表２００９−５４０８９６号公報
【非特許文献】
【００１０】
【非特許文献１】「ACSアプライドマテリアルズ＆インターフェースズ（ACS Applied Materials & Interfaces）」、２０１５, ７（３５）、１９７８９−９７.
【発明の概要】
【発明が解決しようとする課題】
【００１１】
上述のように、生体内において肝細胞は、線形/ひも状に配置され、かつ、ディッセ腔と呼ばれるコラーゲンなどの細胞外マトリックス成分を含む薄膜状の間隙に３次元的に取り囲まれている。このような微小環境を模倣した細胞培養系が構築できれば、肝細胞の生存率および機能を長期にわたって維持することが可能となりうるが、生体内の肝細胞環境を実現する技術は現段階では確立されていない。
【００１２】
特許文献１には、マイクロ流体デバイスを用い、直径１００マイクロメートル程度の、サンドイッチ形状のアルギン酸ハイドロゲルからなるマイクロファイバーの中に肝細胞を導入する、という手法が示されている。また、特許文献２および特許文献３には、中空糸の内腔に細胞を充填する、という手法が示されている。これらの手法では、肝細胞を線形的に配置し、培養を行うことが可能である。しかしながら、これらの手法は、生体の肝臓組織には存在しない成分であるアルギン酸ハイドロゲルや合成ポリマー材料を用いるものであり、さらに、コラーゲンの薄膜に囲まれた肝細胞環境を再現することは不可能であった。また、直径が１００マイクロメートル程度以下の中空糸の場合、内部への細胞導入が困難になるという課題があった。
【００１３】
さらに特許文献４には、コアがコラーゲンからなるコア−シェル型のアルギン酸ハイドロゲルチューブを用いて線形の細胞組織を作製する手法が報告されているが、コラーゲンよって形成された薄膜からなる中空状の構造を作製することは不可能であった。
【００１４】
特許文献５には、可溶化させたコラーゲンを円柱形の支柱に付着させ、乾燥させる、という二段階の操作を繰り返した後、コラーゲンを化学的に架橋し、支柱を取り外すことによって、コラーゲンチューブを作製する、という手法が示されている。しかしながら、この手法で得られたコラーゲンチューブは、細胞培養を目的としたものではないため、コラーゲンチューブの作製時に細胞を内部に導入することは不可能であった。またコラーゲンチューブの作製に手間がかかること、また内径を５０マイクロメートル程度以下にすることはできないこと、などの課題があった。
【００１５】
さらに非特許文献１には、マイクロ流路の中央部分に、細胞を懸濁させたアルギン酸ナトリウム水溶液、その周囲にコラーゲン水溶液をそれぞれ流し、流路の出口において、アルギン酸ナトリウム水溶液の部分と、コラーゲン水溶液の部分を、化学的な架橋剤を用いて同時に架橋することで、細胞を内腔に導入したコラーゲンチューブを作製する、という手法が示されている。この方法では、内部に細胞を導入することは可能であるが、コラーゲン安定化のための化学的な架橋操作が必要となるため、細胞にダメージを与えることが問題である。さらに、中空状の構造を作製する上で多段階のプロセスが必要となること、チューブの外径の制御が困難である、という課題があった。加えて、直径１００マイクロメートル程度以下のチューブ、および厚さが２０マイクロメートル以下のチューブの作製は不可能である、という問題点があった。
【００１６】
以上を総括すると、上記した既存の手法では、細胞にダメージを与えることなく細胞を生きたまま内腔部に導入でき、直径が少なくとも部分的に１００マイクロメートル以下であり、さらに厚みが少なくとも部分的に２０マイクロメートル以下となるコラーゲンチューブを、簡便に作製する、ということを同時に達成することは不可能であった。
【００１７】
本発明は、従来の技術の有する上記したような問題点に鑑みてなされたものであり、その目的とするところは、直径が１００マイクロメートル程度以下であり、さらに厚みが２０マイクロメートル以下であり、さらに細胞を内腔に生きたまま導入できるコラーゲンチューブを簡便に作製かつ再現性良く作製する新規手法を提供しようとするものである。
【００１８】
また本発明は、これまで報告例のない、肝細胞を一列に配列させ、かつ、肝細胞をコラーゲンの薄層で被覆できる細胞培養技術を提供しようとするものである。
【課題を解決するための手段】
【００１９】
上記目的を達成するための、本発明の一観点に係る発明は、少なくとも４つの導入口および少なくとも１つの排出口を有する流路構造Ｘに対して、４種類の水溶液Ａ〜Ｄをそれぞれ連続的に導入する方法であって、流路構造Ｘは、流路構造Ｘに対して水溶液Ａ〜Ｄを連続的に導入した際、流れ方向に垂直な断面Ｓにおいて、水溶液Ｂが水溶液Ａの外周を囲むように配置され、かつ、水溶液Ｃが水溶液Ｂの外周に対して少なくとも部分的に接触するように配置され、かつ、水溶液Ｄが水溶液Ｂの外周に対して接触することなく水溶液Ｃの外周に対して少なくとも部分的に接触するように配置される地点Ｐを少なくとも１か所有しており、さらに、水溶液Ｂにはコラーゲンが０．１％以上溶解されており、さらに、水溶液Ｄには水溶液Ｂをゲル化する成分が含まれている、コラーゲンチューブの作製方法である。このような方法を用いることによって、流路内において、水溶液Ａを内部に含みながら、水溶液Ｂに含まれるコラーゲンがゲル化することで、中央部が液体状のコラーゲンチューブを作製することができるほか、径の小さいコラーゲンチューブの作製が可能となり、さらに、コラーゲンを含む水溶液Ｂと、コラーゲンをゲル化する成分を含む水溶液Ｄの直接的な接触を防ぐことで安定的かつ連続的なコラーゲンチューブの形成とコラーゲンチューブの径の制御が可能となる。
【００２０】
また、本観点に係る発明において、限定されるわけではないが、水溶液Ａには、１ｍＬあたり１０００個以上の細胞が懸濁されていることが望ましい。このようにすることで、細胞を内腔に導入したコラーゲンチューブの作製が可能となる。
【００２１】
また、本観点に係る発明において、限定されるわけではないが、前記細胞とは、哺乳動物由来の接着性細胞であることが望ましい。このようにすることで、肝細胞に代表されるような、哺乳類細胞を内腔に導入したコラーゲンチューブの作製が可能となる。
【００２２】
また、本観点に係る発明において、限定されるわけではないが、水溶液ＤのｐＨは、７〜１０の範囲にあることが望ましい。このようにすることで、水溶液Ｂを効率的にゲル化することができるほか、水溶液Ａに含まれる細胞に対するダメージを最小限にすることができる。
【００２３】
また、本観点に係る発明において、限定されるわけではないが、水溶液Ｄは、リン酸イオンを１ｍＭから２００ｍＭの範囲において含有することが望ましい。このようにすることによって、より効率的にコラーゲンチューブを作製することができるほか、強度の高いコラーゲンチューブの作製が可能となる。
【００２４】
また、本観点に係る発明において、限定されるわけではないが、水溶液Ａ、水溶液Ｃ、水溶液Ｄのうち少なくともいずれかは、増粘剤を含むことが望ましい。このようにすることによって、流路構造Ｘ内における流れの安定性を向上させることが可能となるため、より安定的かつ再現性良くコラーゲンチューブを作製でき、作製の操作性を向上させることも可能となる。
【００２５】
また、本観点に係る発明において、限定されるわけではないが、前記増粘剤とは、ポリエチレングリコール、デキストラン、カルボキシメチルセルロース、ポリビニルアルコール、アルギン酸ナトリウム、アルギン酸プロピレングリコール、のうちの少なくとも１つであることが望ましい。このようにすることによって、より一層安定的にコラーゲンチューブを作製することが可能となる。
【００２６】
また、本観点に係る発明において、限定されるわけではないが、流路構造Ｘの幅・深さ・直径等の値のうち少なくともいずれか一つは、少なくとも部分的に５００マイクロメートル以下であることが望ましい。このようにすることによって、直径１００マイクロメートル程度以下のコラーゲンチューブを効率的かつ簡便に作製することが可能となる。
【００２７】
また、本観点に係る発明において、限定されるわけではないが、流路構造Ｘは、少なくとも部分的に、キャピラリー管によって構成されていても良い。このようにすることによって、水溶液Ａ〜Ｄを、キャピラリー管の内部において配置させることが可能となり、コラーゲンチューブを効率的に作製することが可能となる。
【００２８】
また、本観点に係る発明において、限定されるわけではないが、流路構造Ｘは、少なくとも部分的に、微細加工技術を用いて作製されたマイクロ流路構造によって構成されても良い。このようにすることによって、水溶液Ａ〜Ｄを、流路構造の内部においてより正確に配置させることが可能となり、コラーゲンチューブを効率的に作製することが可能となるほか、径の小さいコラーゲンチューブを容易に得ることが可能となる。
【００２９】
また、本観点に係る発明において、限定されるわけではないが、地点Ｐにおける断面Ｓにおいて、水溶液Ｃの幅は少なくとも部分的に５０マイクロメートル以下であることが好ましい。このようにすることによって、コラーゲン部の厚みが少なくとも部分的に２０マイクロメートル程度以下となるコラーゲンチューブを効率的に形成することが可能となる。
【００３０】
また、本観点に係る発明において、限定されるわけではないが、得られるコラーゲンチューブの直径は、少なくとも部分的に１００マイクロメートル以下であることが望ましい。このようにすることによって、内部に導入した細胞に対して、均一かつ効率的に酸素や栄養分を供給することが可能となる。
【００３１】
また、本観点に係る発明において、限定されるわけではないが、得られるコラーゲンチューブの膜厚は、少なくとも部分的に１０マイクロメートル以下であることが望ましい。このようにすることによって、特に生体内の細胞環境を高度に模倣した細胞培養基材を提供することが可能となるほか、内部の細胞に対して効率的に酸素や栄養分を供給するという観点からも有利である。
【発明の効果】
【００３２】
本発明は、以上に述べられたように構成されているため、内腔に細胞を導入した、直径１００マイクロメートル程度以下で、膜厚が２０マイクロメートル程度以下の、微小なコラーゲンチューブを簡便かつ再現性良く作製する手法を提供することができる。また、コラーゲンチューブの径を自由に調節することが可能となり、さらに、化学的な架橋剤を用いることなく、コラーゲンチューブを作製できるため、内腔部に導入する細胞に与えるダメージを最小限にすることができる。
【００３３】
また本発明は、以上に述べられたように構成されているため、特に内部に肝細胞を導入することによって、肝細胞が線形あるいはひも状に配置し、さらにその周囲がコラーゲン成分によって３次元的に被覆された細胞培養環境を提供することができる。このように生体内の環境を模倣することで、肝細胞の機能維持が可能となり、薬物代謝試験のためのモデルや、生体外での肝組織モデルとしての応用が可能となる。
【図面の簡単な説明】
【００３４】
【図１】実施形態に係る、コラーゲンチューブ作製用の流路構造Ｘの例および断面Ｓにおける水溶液Ａ〜Ｄの流れの状態を示した概略図であり、図１（ａ）には、断面が円形の流路構造Ｘが、図１（ｂ）および（ｃ）には、断面が矩形の流路構造Ｘが、それぞれ示されている。
【図２】実施形態に係る、コラーゲンチューブ作製用の、多層状の流路構造Ｘと、その内部における水溶液Ａ〜Ｄの流れの状態を示した概略図である。
【図３】実施形態に係る、コラーゲンチューブを作製するための、断面が円形のキャピラリーを連結させて形成した流路構造Ｘと、断面Ｓにおける水溶液Ａ〜Ｄの流れの状態を模式的に示した概略図である。
【図４】実施例において、コラーゲンチューブを作製するために利用した、４枚のアクリル板を重ね合わせて作製された、流路構造Ｘを有するマイクロ流体デバイスを示した概略図であり、図４（ａ）〜図４（ｄ）は、上から一層目のアクリル板の下面に形成された流路構造、二層目のアクリル板の下面に形成された流路構造、三層目のアクリル板を貫通するように形成された流路構造、三層目の流路構造の下面に形成された流路構造を、それぞれ示した概略図であるとともに、図４（ｆ）に示したマイクロ流体デバイスのＢ矢視図である。図４（ｅ）は、図４（ｄ）における領域ｅの拡大図であるとともに、図４（ｆ）におけるマイクロ流体デバイスのＢ矢視図である。図４（ｆ）は、マイクロ流体デバイスの、図４（ａ）〜図４（ｅ）におけるＡ−Ａ’線における断面図である。
【図５】実施例において、図４に示される流路構造Ｘを用いて作製した、内腔にＨｅｐＧ２細胞を導入したコラーゲンチューブの顕微鏡写真であり、それぞれ、図５（ａ）は作製直後、図５（ｂ）は細胞培養２日後、図５（ｃ）細胞培養６日後の顕微鏡写真である。
【図６】実施例において、図４に示される流路構造Ｘを用いて作製した、内腔にＨｅｐＧ２細胞を導入したコラーゲンチューブの、凍結切片の顕微鏡写真であり、それぞれ、図６（ａ）は、水溶液Ａと水溶液Ｂの流量比を１：４に調整して作製したコラーゲンチューブ、図６（ｂ）は、水溶液Ａと水溶液Ｂの流量比を１：２０に調整して作製したコラーゲンチューブの、断面を示す顕微鏡写真である。
【図７】実施例において、図４に示される流路構造Ｘを用いて作製した、内腔にＨｅｐＧ２細胞を導入したコラーゲンチューブの顕微鏡写真であり、それぞれ、図７（ａ）は、水溶液Ａと水溶液Ｂの合計流量を５マイクロリットル毎分に調整して作製したコラーゲンチューブの顕微鏡写真であり、図７（ｂ）は水溶液Ａと水溶液Ｂの合計流量を２５マイクロリットル毎分に調整して作製したコラーゲンチューブの顕微鏡写真である。
【発明を実施するための形態】
【００３５】
以下、本発明に係るコラーゲンチューブの作製方法に関する最良の形態を詳細に説明するものとする。ただし、本発明は多くの異なる形態による実施が可能であり、以下に示す実施形態、実施例の例示にのみ限定されるものではない。
【００３６】
図１には、コラーゲンチューブ作製用の流路構造Ｘの例および断面Ｓにおける水溶液Ａ〜Ｄの流れの状態を示した概略図が示されており、図１（ａ）には、断面が円形の流路構造Ｘが、図１（ｂ）および（ｃ）には、断面が矩形の流路構造Ｘが、それぞれ示されている。
【００３７】
図１（ａ）〜（ｃ）に示される流路構造Ｘは、いずれも、それぞれ少なくとも４つの導入口を有しており、それらの入口から連続的に導入された４種類の水溶液Ａ〜Ｄは、地点Ｐにおいて、合流するように流れる。
【００３８】
地点Ｐにおける断面Ｓにおいて、水溶液Ａの周囲を水溶液Ｂが完全に取り囲むように流れることによって、最終的に水溶液Ｂの部分がゲル化し、水溶液Ａの部分が中空構造となることによって形成されたコラーゲンチューブを得ることができる。
【００３９】
また、図１（ａ）〜（ｃ）に示される流路構造Ｘは、いずれの場合にも、断面Ｓにおいて、水溶液ＢとＣが接触するように流れ、水溶液ＣとＤが接触するように流れるものであり、一方、水溶液Ｄは水溶液Ｂとは直接接触しないように流れる。このような条件を満たすことができれば、これらの水溶液が断面Ｓにおいてどのような配置にあっても良く、図１（ｃ）に示されるように、水溶液Ｃの部分および水溶液Ｄの部分が複数存在しても良い。さらに断面Ｓの形状も、円形あるいは矩形ではない、他の任意形状とすることができる。
【００４０】
図２は、コラーゲンチューブ作製用の、多層状の流路構造Ｘの他の例と、その内部における水溶液Ａ〜Ｄの流れの状態を示した概略図である。
【００４１】
図２に示す流路構造Ｘは、下部に存在するパターン化されたノズル部分と、上部に存在する流路ネットワークから形成されており、中央のノズルを通して水溶液Ａを、その周囲のノズルを通して水溶液Ｂを連続的に導入すると、それらの水溶液が上部の流路構造に導入され、さらに断面Ｓにおいて水溶液Ｂの流れを挟むように水溶液Ｃが流れ、さらにその外側に水溶液Ｄが流れるような構造になっている。
【００４２】
図２に示すような流路構造Ｘにおける流路幅は１００〜５００マイクロメートル程度であり、このような流路構造Ｘを用いることで、断面の形状、内腔の直径、外径を制御したコラーゲンチューブの作製が可能となる。
【００４３】
図３には、コラーゲンチューブを作製するための、断面が円形のキャピラリーを連結させて形成した流路構造Ｘと、断面Ｓにおける水溶液Ａ〜Ｄの流れの状態を模式的に示した概略図が示されている。
【００４４】
図３に示す流路構造Ｘは、４つの入口と、１つの出口を有しており、キャピラリー構造が連結されることで構成されている。また、出口付近の断面Ｓ部の直径は５００マイクロメートル以下である。このような構造を用いることで、断面Ｓにおいて水溶液Ａ〜Ｄが同心円状になるように配置された状態を容易に達成することが可能であるほか、流量を制御することで、コラーゲンチューブの径を正確に制御することができる。
【００４５】
図１〜３に示されるような流路構造Ｘにおいて、水溶液Ｃの幅は、少なくとも部分的に、５０マイクロメートル以下であることが望ましい。このようにすることで、コラーゲン層の膜厚が少なくとも部分的に２０マイクロメートル以下となったコラーゲンチューブを容易に形成することができる。
【００４６】
さらに、流路構造Ｘは、幅、直径、深さのうちいずれかの値が、少なくとも部分的に、５００マイクロメートル以下であることが好ましい。このようなサイズの流路構造を用いることで、直径１００マイクロメートル以下のコラーゲンチューブを容易に作製することが可能となる。
【００４７】
また、流路構造Ｘは、微細加工技術を用いて作製されたマイクロ流路構造によって構成されていてもよい。このようにすることで、サイズや形状が任意かつ正確に制御された流路構造Ｘを用いることができるため、コラーゲンチューブの作製の再現性を容易に担保することが可能となる。
【００４８】
なお、微細加工技術を用いて流路構造Ｘを作製する場合、デバイスの材質としては、ＰＤＭＳ（ポリジメチルシロキサン）、アクリル等の各種ポリマー材料、ガラス、シリコン、セラミクス、ステンレスなどの各種金属、などを用いることができ、また、これらの材料のうちの任意の複数種類の基板を組み合わせて用いることも可能である。流路構造の加工技術としては、機械加工は、流路構造を容易に作製可能であるという点において好ましいが、その他にも、モールディングやエンボシングといった鋳型を利用する作製技術、ウェットエッチング、ドライエッチング、レーザー加工、電子線直接描画、立体造形、３次元光造形、などの作製技術を用いることも可能である。
【００４９】
用いる水溶液Ａ〜水溶液Ｄに対しては、浸透圧調整のために、グルコースなどを添加することも可能である。このような操作によって内腔に導入する細胞へのダメージを最小限に抑えることが可能となる。
【００５０】
水溶液Ａに対して、細胞をあらかじめ導入することによって、細胞を内腔に導入したコラーゲンチューブをワンステップで作製することが可能となる。この場合、細胞培養を高効率に行うためには、水溶液Ａに懸濁させる細胞の濃度は、１ｍＬあたり１０００個以上にすることが好ましく、さらに、たとえば初代肝細胞を用いる場合など、細胞同士の相互作用を効率的に形成する必要がある場合には、水溶液Ａ１ｍＬあたり細胞を１００万個以上にすることがより好ましい。
【００５１】
さらに、用いる細胞としては、限定されないが、哺乳動物由来の接着細胞を用いることが望ましい。特に肝細胞を利用することで、創薬や再生医療における革新がもたらされる可能性がある。肝細胞を用いる場合には、実験動物由来の初代肝細胞、ヒト由来の初代肝細胞、肝がん細胞を含む培養肝細胞、ｉＰＳ細胞などを含む幹細胞由来の分化肝細胞などを利用することができる。ただし、肝細胞以外の細胞として、神経細胞、血管細胞、管腔構造を形成する細胞、骨格筋細胞、心筋細胞、など、様々な細胞を内部に導入したコラーゲンチューブを作製することも可能である。
【００５２】
水溶液Ｂに含まれるコラーゲンの濃度は、０．１％以上であることが望ましい。このようにすることで、強度の高いコラーゲンチューブを容易に形成することができる。なお、コラーゲンとしては、ヒト、ウシ、ウマ、ブタ、マウス等の動物由来のコラーゲンを使用することができるほか、コラーゲン様ペプチドやアテロコラーゲンを利用することも可能である。
【００５３】
水溶液Ｃとしては、水溶液Ｂをゲル化する成分を含まないという条件であれば、様々なバッファー類を使用することができる。増粘剤のみを含む純水を用いることも可能であるほか、増粘剤等を含まない純水を用いても良い。グルコースなどの成分によって等張となった水溶液を用いることも可能である。
【００５４】
ゲル化剤である水溶液Ｄに含まれるゲル化剤としては、コラーゲンをゲル化することのできる溶液あれば、任意のものを用いることが可能である。ただし、細胞へのダメージを低減し、また、強度の高いコラーゲンチューブを効率的に形成するという意味において、そのｐＨは７〜１０の範囲にあることが好ましい。さらに、リン酸イオンを１ｍＭ〜２００ｍＭの範囲において含有したバッファーであることがより好ましい。
【００５５】
また、コラーゲンを含む水溶液Ｂは比較的高粘度であるため、水溶液Ａ、水溶液Ｃ、水溶液Ｄのうち少なくともいずれかに増粘剤を添加することによって、安定な送液が可能となり、コラーゲンチューブを効率的に形成することが可能となる。増粘剤としては、あくまで例ではあるが、たとえばポリエチレングリコール、デキストラン、カルボキシメチルセルロース、ポリビニルアルコール、アルギン酸ナトリウム、アルギン酸プロピレングリコール、あるいはそれらのうちの任意の組み合わせを用いることができる。
【００５６】
図１〜３に示すような流路構造Ｘに対して、各入口から個別に水溶液Ａ〜Ｂを連続的に導入すると、水溶液Ｂに対し、水溶液Ｃを介して外側から水溶液Ｄ中に含まれるゲル化剤成分が拡散によって供給されることによって、水溶液Ｂが流路Ｘの内部においてゲル化され、出口から連続的に排出される。水溶液Ａがゲル化されない溶液であれば、水溶液Ａの部分が液体の状態のままであるため、中空状の構造が形成される。
【００５７】
なお、流路構造Ｘ内において、水溶液Ａ、水溶液Ｂ、水溶液Ｃおよび水溶液Ｄの全てが層流を保ちながら流れることが好ましく、より具体的には、レイノルズ数が１０００以下となることが好ましい。コラーゲンを含む水溶液は一般的に粘度が高いため、流路構造の直径が１ｍｍ以下である場合には、層流を保つことは容易である。
【００５８】
コラーゲンチューブ内腔に導入した細胞に対して、培養操作を行うことも可能である。用いる培養液としては、対象とする細胞種に応じた一般的な細胞培養用培養液を用いることができる。また、培養時には、細胞導入コラーゲンチューブを、シャーレやフラスコ等に満たした培養液中に浸し、ＣＯ２インキュベーター等の培養装置を用いて培養することが好ましい。また、必要に応じて振盪操作を行うことも可能である。
【実施例】
【００５９】
以下、上記実施形態に係るコラーゲンチューブ作製方法を実際に行うことで、本発明の効果を確認した。以下説明する。
【００６０】
図４は、コラーゲンチューブを作製するために利用した、４枚のアクリル板を重ね合わせて作製された流路構造Ｘを有するマイクロ流体デバイスを示した概略図であり、図４（ａ）〜図４（ｄ）は、上から一層目のアクリル板の下面に形成された流路構造、二層目のアクリル板の下面に形成された流路構造、三層目のアクリル板を貫通するように形成された流路構造、三層目の流路構造の下面に形成された流路構造を、それぞれ示した概略図であるとともに、図４（ｆ）に示したマイクロ流体デバイスのＢ矢視図である。図４（ｅ）は、図４（ｄ）における領域ｅの拡大図であるとともに、図４（ｆ）におけるマイクロ流体デバイスのＢ矢視図である。図４（ｆ）は、マイクロ流体デバイスの、図４（ａ）〜図４（ｅ）におけるＡ−Ａ’線における断面図である。
【００６１】
図４に示した流路構造は、微細加工技術を用いて切削を施した、厚さ１．５ミリメートルのアクリルの平板を３枚と、切削を施していない厚さ１．５ミリメートルのアクリルの平板を、熱圧着により積層化することによって形成されている。
【００６２】
図４に示した流路構造は、６つの入口Ａ、入口Ｂ、入口Ｂ’、入口Ｂ’’、入口Ｃ、入口Ｄ、１つの出口Ｏ、各入口にそれぞれ接続される入口流路ＡＦ１、入口流路ＢＦ１、入口流路Ｂ’Ｆ１、入口流路Ｂ’’Ｆ１、入口流路ＣＦ１、入口流路ＤＦ１を有している。また、入口流路ＡＦ１、入口流路ＢＦ１、入口流路Ｂ’Ｆ１、入口流路Ｂ’’Ｆ１が合流する合流点Ｐ１、その下流において入口流路ＣＦ１が合流する合流点Ｐ２、さらにその下流において入口流路ＤＦ１が合流する合流点Ｐ３、合流点Ｐ３と出口Ｏの間に存在する合流流路Ｇ、を有している。
【００６３】
一層目の平板の下面に存在する流路の幅は、たとえば、合流流路は４００マイクロメートルであった。また深さは均一で、３００マイクロメートルであった。合流流路の長さは３５ミリメートルであった。なお、合流流路の径を制御することで、得られるコラーゲンチューブの径を制御することが可能となる。
【００６４】
図４に示した流路構造に対し、入口Ａから水溶液Ａを、入口Ｂ、入口Ｂ’および入口Ｂ’’からコラーゲンを０．１％以上含む水溶液Ｂを、入口Ｃから水溶液Ｃを、入口Ｄから水溶液Ｄを、それぞれ連続的に導入すると、合流点Ｐ１において水溶液Ａと水溶液Ｂが接触し、水溶液Ａを水溶液Ｂが取り囲むように層流がパターン化される。このパターン化された溶液は、合流流路Ｇ内部において、その外側に水溶液Ｃが接触するように配置され、さらにその外側に水溶液Ｄが配置されるように流れる。そして、水溶液Ｃを介して外側から水溶液Ｄに含まれるゲル化剤成分が拡散によって供給されることによって、水溶液Ｂの流れが連続的にゲル化し、コラーゲンチューブが連続的に形成され、出口Ｏより回収される、というものである。
【００６５】
細胞としては、ヒト肝がん由来細胞株であるＨｅｐＧ２細胞を用いた。予め通常の細胞培養ディッシュ上で培養することで、細胞を増殖させ、酵素処理によってプレートから剥離し、遠心分離によって培養液成分を除いた後に用いた。
【００６６】
水溶液Ａとしては、水１００ｍＬに対し、グルコースを５ｇ、分子量５０万のデキストラン１０ｇを溶解させた水溶液を用いた。肝細胞を、細胞の体積を含めて１ｍＬあたり約１兆個懸濁させた。なお、これらの成分のうち、溶液の粘度調整のためにデキストランを使用したが、必要に応じて他の成分を加える、あるいは他の成分と置き換えることも可能である。
【００６７】
水溶液Ｂとしては、水１００ｍＬに対し、コラーゲン０．４ｇ、塩酸を０．１ｍＭ、グルコースを５ｇ溶解させた水溶液を用いた。なお、コラーゲン濃度を変化させることで、得られるコラーゲンチューブの強度を制御することが可能である。
【００６８】
水溶液Ｃとしては、水１００ｍＬに対し、グルコースを５ｇ、分子量５０万のデキストラン１０ｇを溶解させた水溶液を用いた。デキストランを増粘剤として用いることで、安定的な送液が可能となることが確認されたほか、ポリエチレングリコールなどの他の水溶性ポリマーを用いた場合にも同様の効果が得られることが確認された。
【００６９】
水溶液Ｄとしては、水１００ｍＬに対し、リン酸水素二ナトリウムを０．３ｇ、グルコースを５ｇ、増粘剤として分子量５０万のデキストランを１０ｇ溶解させた水溶液を用いた。水溶液Ｃと同様、デキストランを増粘剤として用いることで、安定的な送液が可能となることが確認されたほか、ポリエチレングリコールなどの他の水溶性ポリマーを用いた場合にも同様の効果が得られることが確認された。
【００７０】
なおこれらの全ての水溶液に対して、予め加熱あるいはフィルター処理を施すことによって滅菌操作を行った。
【００７１】
これらの溶液を、シリンジポンプを用いて、図４に示した流路構造Ｘに対して連続的に導入した。なお、シリンジと、流路構造Ｘにおける各入口を接続するために、ＰＴＦＥチューブを使用した。
【００７２】
作製対象とするコラーゲンチューブのサイズに応じて、各入口から導入する水溶液の流量を変化させた。各入口からの導入流量は、合流流路Ｇの幅が４００マイクロメートル、深さが３００マイクロメートルの場合、例えば、入口Ａより導入した水溶液Ａは１〜１０マイクロリットル毎分、入口Ｂ、入口Ｂ’、および入口Ｂ’’より導入した水溶液Ｂは各５〜５０マイクロリットル毎分、入口Ｃより導入した水溶液Ｃは１〜５０マイクロリットル毎分、入口Ｄより導入した水溶液Ｄは３０〜２００マイクロリットル毎分であった。
【００７３】
入口Ａから導入された水溶液Ａは、入口流路ＡＦ１を通過して、三層目の平板の下面に形成された上方向の流路構造へと導入され、二層目の平板に存在する、合流点Ｐ１において、入口Ｂ、入口Ｂ’、および入口Ｂ’’から導入された水溶液Ｂと合流する。さらに、一層目の平板の下面に存在する合流点Ｐ２において水溶液Ｃと、さらに下流の合流点Ｐ３において水溶液Ｄと、それぞれ合流する。そして、合流流路Ｇの内部において、水溶液Ｂの流れはゲル化し、連続的にコラーゲンチューブが形成され、出口Ｏより回収された。
【００７４】
図５には、実施例において、図４に示される流路構造Ｘを用いて作製した、内腔にＨｅｐＧ２細胞を導入したコラーゲンチューブの顕微鏡写真が示されており、それぞれ、図５（ａ）は作製直後、図５（ｂ）は細胞培養２日後、図５（ｃ）は細胞培養６日後の顕微鏡写真である。
【００７５】
図５に示されたコラーゲンチューブの直径は５０マイクロメートル程度であり、細胞がコラーゲンチューブの内腔に接着し、培養日数の経過とともに増殖することが確認された。細胞を生きた状態で内腔に導入できることが確認された。
【００７６】
図５に示したコラーゲンチューブは、入口Ａより導入した水溶液Ａの流量が５マイクロリットル毎分、入口Ｂ、入口Ｂ’、および入口Ｂ’’より導入した水溶液Ｂの流量が合計２０マイクロリットル毎分、入口Ｃより導入した水溶液Ｃの流量が５マイクロリットル毎分、入口Ｄより導入した水溶液Ｄの流量が７０マイクロリットル毎分の場合に得られたものである。
【００７７】
図６には、実施例において、図４に示される流路構造Ｘを用いて作製した、内腔にＨｅｐＧ２細胞を導入したコラーゲンチューブの、凍結切片の顕微鏡写真が示されており、それぞれ、図６（ａ）は、水溶液Ａと水溶液Ｂの流量比を１：４に調整して作製したコラーゲンチューブ、図６（ｂ）は、水溶液Ａと水溶液Ｂの流量比を１：２０に調整して作製したコラーゲンチューブの、断面を示す顕微鏡写真である。
【００７８】
図６に示す断面観察の結果から、内腔に導入した細胞の接着力によって、コラーゲンチューブが変形している様子が観察された。また、コラーゲンチューブの膜厚を２０マイクロメートル以下にすることが可能であり、栄養や酸素供給の観点から、細胞培養において好適な環境を提供できていることが確認された。また、流量条件を変化させることによって、膜厚の制御が可能であることが実証された。
【００７９】
図７には、実施例において、図４に示される流路構造Ｘを用いて作製した、内腔にＨｅｐＧ２細胞を導入したコラーゲンチューブの顕微鏡写真が示されており、それぞれ、図７（ａ）は、水溶液Ａと水溶液Ｂの合計流量を５マイクロリットル毎分に調整して作製したコラーゲンチューブの顕微鏡写真であり、図７（ｂ）は水溶液Ａと水溶液Ｂの合計流量を２５マイクロリットル毎分に調整して作製したコラーゲンチューブの顕微鏡写真である。
【００８０】
図７にされるように、流路構造に導入する各溶液の流量を変化させることにより、コラーゲンチューブの径を調節することが可能であった。特に、直径１００マイクロメートル以下のコラーゲンチューブを作製することが可能であり、さらに、最も細いもので、細胞を１列に整列することができる、直径２０マイクロメートル程度のチューブを得ることも可能であった。
【産業上の利用可能性】
【００８１】
本発明は、以上に述べられたように構成されているため、マイクロ流路構造を用いることで、複雑な装置や操作を必要とせず、内腔に細胞を導入した微小なコラーゲンチューブをワンステップで作製することを可能とし、さらにその径を自由に調節することが可能となる。また、架橋剤を用いることなく、コラーゲンチューブを作製でき、細胞へのダメージをより低減することが可能となる。そのため、従来の組織作製法および細胞培養用コラーゲンチューブ作製法では不可能であった、肝細胞培養において有用な新しい材料の作製法を提供することが可能となる。このような材料は、創薬における新規薬剤の評価において有用であるほか、再生医療のための移植用組織構築、人工肝臓をはじめとするバイオ人工臓器開発、生化学のための組織モデル、など幅広い産業上の用途に適用可能である。
【００８２】
また本発明は、以上に述べられたように構成されているため、細胞を線形に整列させ、その周囲をコラーゲンで３次元的に被覆した細胞培養系を構築することができる。そのため、生体外において、たとえば幹細胞から分化させた細胞を用いて組織体を構築する際に、より生体組織に近い状態を再現できるため、再生医療における有意義な手法として当該分野において広く用いられるものと考えられる。
【図１】
2019198255.tif 000003
【図２】
2019198255.tif 000004
【図３】
2019198255.tif 000005
【図４】
2019198255.tif 000006
【図５】
2019198255.tif 000007
【図６】
2019198255.tif 000008
【図７】
2019198255.tif 000009